(57)【要約】  気泡安定性が高く剥離強度に優れたフォームテープの基材組成物およびそれを用いたフォームテープ、その製造方法について開示する。  本発明にかかるフォームテープ基材組成物は、アクリル系モノマー、ラジカル開始剤、架橋剤、多孔性フィラーおよび界面活性剤を含み、前記界面活性剤は、シロキサン系ポリマー６０重量％〜９０重量％と、非シロキサン系ポリマー１０重量％〜４０重量％を含み、これによって製造されたフォームテープは、既存のフォームテープに比べて経済的でありながら、粘着力の低下がなく、且つ気泡安定性に優れたフォームテープを製造できるという長所がある。
2015519430.tif 000002
【特許請求の範囲】
【請求項１】
アクリル系モノマー、ラジカル開始剤、架橋剤、多孔性フィラーおよび界面活性剤を含み、
前記界面活性剤は、シリコン界面活性剤およびアミン系シリコン化合物を含むことを特徴とするフォームテープ基材組成物。
【請求項２】
前記アミン系シリコン化合物は、
アミノ改質されたシリコーン―ポリエーテル共重合体（Ａｍｉｎｏｍｏｄｉｆｉｅｄ  Ｓｉｌｉｃｏｎｅ―ｐｏｌｙｅｔｈｅｒ  Ｃｏｐｏｌｙｍｅｒ）を含むことを特徴とする請求項１に記載のフォームテープ基材組成物。
【請求項３】
前記シリコン界面活性剤は、
シロキサン系ポリマー６０重量％〜９０重量％と、非シロキサン系ポリマー１０重量％〜４０重量％を含むことを特徴とする請求項１に記載のフォームテープ基材組成物。
【請求項４】
前記シロキサン系ポリマーは、
ポリアルキレンオキシドで改質されたポリジメチルシロキサンであることを特徴とする請求項１に記載のフォームテープ基材組成物。
【請求項５】
前記非シロキサン系ポリマーは、
ポリアルキレンオキシドであることを特徴とする請求項１に記載のフォームテープ基材組成物。
【請求項６】
前記基材組成物は、
粘着付与剤、カップリング剤、帯電防止剤、染料、顔料、紫外線遮断剤、抗酸化剤、加工油またはこれらの２以上の混合物からなるグループから選ばれる添加剤をさらに含むことを特徴とする請求項１に記載のフォームテープ基材組成物。
【請求項７】
前記アクリル系モノマーは、
ブチルアクリレート、ブチルメタクリレート、ヘキシルアクリレート、ヘキシルメタクリレート、ｎ―オクチルアクリレート、ｎ―オクチルメタクリレート、イソオクチルアクリレート、イソオクチルメタクリレート、２―エチルヘキシルアクリレート、２―エチルヘキシルメタクリレート、イソノニルアクリレート、イソノニルメタクリレート、アクリル酸、メタクリル酸、マレイン酸、フマル酸、アクリルアミド、Ｎ―ビニルピロリドン、Ｎ―ビニルカプロラクタム、およびアクリロニトリルからなる群から選ばれた１種以上を含むことを特徴とする請求項１に記載のフォームテープ基材組成物。
【請求項８】
前記基材組成物は、
前記アクリル系モノマー１００重量部を基準に、前記ラジカル開始剤０．１重量部〜５重量部、前記架橋剤０．０１重量部〜５重量部、前記多孔性フィラー１重量部〜１０重量部、前記界面活性剤０．１重量部〜５重量部を含むことを特徴とする請求項１に記載のフォームテープ基材組成物。
【請求項９】
前記界面活性剤は、
前記シリコン界面活性剤と前記アミン系シリコン化合物の比率が１０：１〜１：１であることを特徴とする請求項１に記載のフォームテープ基材組成物。
【請求項１０】
請求項１〜請求項９のいずれかに記載のフォームテープ基材組成物を含むフォームテープ。
【請求項１１】
（ａ）アクリル系モノマー、ラジカル開始剤、架橋剤、多孔性フィラー、およびシロキサン系ポリマー６０重量％〜９０重量％／非シロキサン系ポリマー１０重量％〜４０重量％を含むシリコン界面活性剤と、アミン系シリコン化合物を１０：１〜１：１の比率で混合した界面活性剤を混合して基材組成物を製造するステップ；
（ｂ）前記基材組成物をバッキングフィルム（ｂａｃｋｉｎｇ  ｆｉｌｍ）上にコーティングするステップ；および
（ｃ）前記コーティングのステップにおいて前記基材組成物がコーティングされたバッキングフィルムを、紫外線硬化機を通過させてフォームを形成させると同時に重合させるフォームテープ形成ステップ；を含むフォームテープの製造方法。
【発明の詳細な説明】
【技術分野】
【０００１】
本発明は、フォームテープ基材組成物およびそれを用いたフォームテープに関するものであり、より詳しくは、改善された界面活性剤を用いて気泡分散が容易なフォームテープ基材組成物およびそれを用いたフォームテープ、その製造方法に関する。
【背景技術】
【０００２】
室内インテリア、自動車のガーニッシュ等、外観装飾に使用されるアクリルフォームテープおよび製造方法に関する先行技術は、韓国公開特許公報第１０―２０００―１８２２１号により公知となっている。
【０００３】
既存の気泡分散型フォームテープの製造時に使用されるフッ素界面活性剤は、非常に高価なだけでなく、環境規定によって使用が制限的である。そして、現在市販されているフッ素界面活性剤は、アクリル粘着剤内で十分に気泡を安定化できないため、目的とするレベルの低い密度のアクリルフォームテープを作ることが難しい。
【０００４】
また、既存に使用されているシリコン界面活性剤は、分子量が大きなポリシロキサンを含んでいるため気泡安定性に役立つが、最終的に作られたフォームテープの粘着力を低下させるという問題点があった。これは、シリコン界面活性剤が多量のシロキサン単位を含んでおり、それらがフォームテープの表面で粘着力低下のような影響を与えることがあり、また、分子量が低い他の混合物を含んでいるため、これらもやはり粘着力に影響を与えている。
【０００５】
気泡の安定性が高く、粘着力を低下させないシリコン界面活性剤を導入し、価格競争力および品質競争力を有するフォームテープの開発が必要なのが実情である。
【発明の概要】
【発明が解決しようとする課題】
【０００６】
本発明は、前記のような従来の問題点を解決するためのものであり、気泡安定性および粘着力に優れたフォームテープを提供することを目的とする。
【課題を解決するための手段】
【０００７】
前記目的を達成するための本発明の実施例にかかるフォームテープ基材組成物は、アクリル系モノマー、ラジカル開始剤、架橋剤、多孔性フィラーおよび界面活性剤を含み、前記界面活性剤は、シリコン界面活性剤およびアミン系シリコン化合物を含むことを特徴とする。
【発明の効果】
【０００８】
本発明にかかるフォームテープ基材組成物は、シリコン界面活性剤とアミン系シリコン化合物を含む改善された界面活性剤を含んでおり、既存のフォームテープに比べて気泡安定性に優れるという長所がある。
【図面の簡単な説明】
【０００９】
【図１】本発明の実施例にかかるフォームテープの構造を表した断面図である。
【図２】実施例および比較例に対する気泡安定性の評価結果を表した写真である。
【発明を実施するための形態】
【００１０】
本発明の利点および特徴、そしてそれらを達成する方法は、添付の図面と併せて詳しく後述してある実施例を参照すると明確になると考える。しかし、本発明は以下で開示する実施例に限定されるのではなく、相違する多様な形態に具現でき、単に本実施例は本発明の開示が完全になるようにし、本発明が属する技術分野で通常の知識を有する者に発明の範疇を完全に知らせるために提供するものであり、本発明は請求項の範疇によって定義されるだけである。明細書全体に亘って同一参照符号は同一構成要素を指す。
【００１１】
以下、添付図面を参照して本発明にかかるフォームテープ基材組成物、それを用いたフォームテープおよびその製造方法について詳しく説明する。
【００１２】
フォームテープ基材組成物
本発明にかかるフォームテープ基材組成物は、アクリル系モノマー、ラジカル開始剤、架橋剤、多孔性フィラーおよび界面活性剤を含み、前記界面活性剤は、シリコン界面活性剤およびアミン系シリコン化合物を含んでなる。
【００１３】
本発明に使用される界面活性剤は、シリコン界面活性剤に補助剤としてアミン系シリコン化合物がさらに含まれたことを特徴とする。本発明に適用されるシリコン界面活性剤は、通常、１００ないし３０，０００の間の分子量を有する化合物を使用することができる。前記シリコン界面活性剤を単独で使用せず、補助剤としてアミン系化合物をさらに含んで使用すると、フォームテープ基材組成物内部でアミノ基とアクリル酸が強い反応性を有するようになるため、分子量が大きいシリコン界面活性剤がアクリルマトリックスとよく混ざるようになる。よって、フォームテープ基材組成物に、シリコン界面活性剤と一緒に補助剤としてアミン系シリコン化合物を使用すると、シリコン界面活性剤を単独で使用した場合に比べて気泡安定性により優れるだけでなく、粘着力も優れるという長所がある。
【００１４】
本発明に使用される界面活性剤は、シリコン界面活性剤とアミン系シリコン化合物が１０：１ないし１：１で混合されていることが好ましい。もし、前記界面活性剤に前記アミン系シリコン化合物が１０：１の範囲未満で含まれると、前記シリコン界面活性剤がアクリルマトリックスとよく混ざらないため、気泡安定性が低下するという問題点がある。また、前記界面活性剤に前記アミン系シリコン化合物が１：１の範囲を超えて含まれると、シリコン界面活性剤の効果が不十分になるという問題点がある。気泡安定性の面で、前記シリコン界面活性剤と前記アミン系シリコン化合物が４：１で混合されていることが最も好ましい。
【００１５】
本発明に使用される界面活性剤において補助剤として使用されるアミン系シリコン化合物は、アミノ基を有するシリコン化合物であれば特に制限されない。最も好ましくは、アミノ改質されたシリコーン―ポリエーテル共重合体（Ａｍｉｎｏｍｏｄｉｆｉｅｄ  Ｓｉｌｉｃｏｎｅ―ｐｏｌｙｅｔｈｅｒ  Ｃｏｐｏｌｙｍｅｒ）を含む化合物を使用することができる。関連する製品名としては、Ｍｏｍｅｎｔｉｖｅ社で製造されているＭａｇｎａｓｏｆｔ  ＣＪＳ、Ｍａｇｎａｓｏｆｔ  ３１０、Ｍａｇｎａｓｏｆｔ  ３０５、ＴＳＦ４７０９、Ｍａｇ―Ｐｌｕｓ等を挙げることができる。
【００１６】
また、本発明に使用される前記シリコン界面活性剤は、既存の界面活性剤に比べてシロキサン系ポリマーの含有量が高く、非シロキサン系ポリマーの含有量は低いものを使用することが好ましい。非シロキサン系ポリマーの含有量が高い既存の界面活性剤を用いてフォームテープを製造すると、前記非シロキサン系ポリマーがテープの表面に移行して前記テープの粘着力を低下させるという問題点がある。本発明にかかるフォームテープ基材組成物は、非シロキサン系ポリマーの含有量を減らして既存の粘着力低下にかかる問題点を最小化し、シロキサン系化合物の含有量を増やして気泡安定性に優れる効果がある。
【００１７】
本発明で使用されるシリコン界面活性剤は、前述のように、シロキサン系ポリマー６０重量％ないし９０重量％と非シロキサン系ポリマー１０重量％ないし４０重量％を含んでもよい。前記界面活性剤がシロキサン系ポリマーを６０重量％未満で含む場合、フォームテープの十分な気泡安定性の確保が難しくなるという問題点があり、シロキサン系ポリマーを９０重量％を超えて含むことになると、フォームテープの粘着力がむしろ低下するという問題点がある。また、本発明で使用される界面活性剤が非シロキサン系ポリマーを１０重量％未満で含むと、フォームテープの安定したフォーム形状を得るには不十分だという問題があり、前記非シロキサン系ポリマーを４０重量％を超えて含む場合は、フォームテープの粘着性が低下するおそれがある。
【００１８】
前記シロキサン系ポリマーとは、シロキサン単位を有するポリマーを指すが、ポリアルキレンオキシドで改質されたポリジメチルシロキサンを使用することが好ましい。前記のポリアルキレンオキシドで改質されたポリジメチルシロキサンは、ブロックコポリマータイプの形態であってもよい。前記ポリアルキレンオキシドで改質されたポリジメチルシロキサンは、ポリアルキレンオキシドを側鎖に有する線形構造のポリジメチルシロキサンの形態でもよく、ポリアルキレンオキシド基がシリコン主鎖の末端に位置する形態でもよい。
【００１９】
そして、前記非シロキサン系ポリマーとして、好ましくはポリアルキレンオキシドを使用することがよい。
【００２０】
本発明に使用される前記アクリル系モノマーは、フォームテープの粘着力、凝集力を増大させる役割をし、ブチルアクリレート、ブチルメタクリレート、ヘキシルアクリレート、ヘキシルメタクリレート、ｎ―オクチルアクリレート、ｎ―オクチルメタクリレート、イソオクチルアクリレート、イソオクチルメタクリレート、２―エチルヘキシルアクリレート、２―エチルヘキシルメタクリレート、イソノニルアクリレート、イソノニルメタクリレート、アクリル酸、メタクリル酸、マレイン酸、フマル酸、アクリルアミド、Ｎ―ビニルピロリドン、Ｎ―ビニルカプロラクタム、およびアクリロニトリルからなる群より選ばれた１種以上を含む物質を使用してもよい。
【００２１】
前記アクリル系モノマーとしては、ブチルアクリレート、ブチルメタクリレート、ヘキシルアクリレート、ヘキシルメタクリレート、ｎ―オクチルアクリレート、ｎ―オクチルメタクリレート、イソオクチルアクリレート、イソオクチルメタクリレート、２―エチルヘキシルアクリレート、２―エチルヘキシルメタクリレート、イソノニルアクリレート、イソノニルメタクリレートのような軟性アクリレートモノマーと、アクリル酸、メタクリル酸、マレイン酸、フマル酸、アクリルアミド、Ｎ―ビニルピロリドン、Ｎ―ビニルカプロラクタム、およびアクリロニトリルのような硬性アクリレートモノマーの混合物からなることが好ましい。前記アクリル系モノマーは、前記軟性アクリル系モノマー８０重量部ないし９９重量部と、硬性アクリル系モノマー１重量部ないし２０重量部を含んでもよい。
【００２２】
本発明で使用される前記ラジカル開始剤は、前記アクリル系モノマーの重合に使用され、前記開始剤としては、相溶化された開始剤が選択されて使用されてもよい。より詳しくは、熱開始剤と光開始剤の混合使用がより好ましい。前記光開始剤による重合は、重合効率が低下し得るため、熱開始剤を混合使用してポリマーの分子量および粘度を目的とする範囲に調節することが好ましい。本発明で使用できる光開始剤としては、ベンゾインメチルエーテル、ベンゾインイソプロピルエーテル、アニソインメチルエーテル、ベンゾイン、ベンジルケタール等を使用してもよい。また、前記熱開始剤としては、ベンゾイルパーオキシドを含む過酸化物系、アゾビスイソブチロニトリル又はアミン系熱開始剤を使用してもよい。これら光開始剤および熱開始剤は、当業界で通常の知識を有する者が国内外有数の製造業者によって常用的に供給されるものを使用してもよく、特に制限されて使用されるものではない。
【００２３】
本発明に使用される前記架橋剤は、前記アクリル系モノマーの重合過程および粘着剤の粘着力の発揮過程でアクリル系ポリマー間の架橋を通じてフォームテープの初期粘着力を強化する役割をする。本発明において、前記架橋剤は、光架橋剤、熱架橋剤またはこれらの組合せを使用してもよい。例えば、ヘキサンジオールジアクリレート、エチレングリコールジアクリレート、ジエチレングリコールジアクリレート及びトリエチレングリコールジアクリレート、プロピレングリコールジアクリレート、ジプロピレングリコールジアクリレート、トリプロピレンジアクリレート等を含むジアクリレート系架橋剤、トリアクリレート系架橋剤、アジリジン系架橋剤、エポキシ系架橋剤等を使用してもよい。これら架橋剤もやはり、当業界で通常の知識を有する者が国内外有数の製造業者によって常用的に供給されるものを使用してもよく、特に制限されて使用されるものではない。
【００２４】
前記多孔性フィラーとしては、商標名エクスパンセル（ｐｏｌｙｍｅｒｉｃ  ｓｐｈｅｒｅ  ｅｘｐａｎｃｅｌ  ５５１ＤＵ）等のような熱膨張性樹脂、または商標名ガラスマイクロバルーン（ｇｌａｓｓ  ｍａｃｒｏｂａｌｌｏｏｎ）、ガラスバブル等を使用してもよく、前記アクリル系モノマーの重合時に熱によって膨張してフォームテープ内に多数の気孔を形成させる機能をする。前記ガラスマイクロバルーンは、本発明が属する技術分野で通常使用されるものであり、騒音を効果的に吸収するために内部が空洞の球状（ｓｐｈｅｒｉｃａｌ  ｓｈａｐｅ）であることが好ましい。
【００２５】
また、前記フォームテープ基材組成物には、粘着付与剤、カップリング剤、帯電防止剤、染料、顔料、紫外線遮断剤、抗酸化剤、加工油またはこれらの２以上の混合物からなるグループから選ばれる添加剤をさらに含んでもよい。
【００２６】
前記粘着付与剤は、フォームテープの初期接着性を増大させる機能をする。前記粘着付与剤としては、ロジンエステル系粘着付与剤、ロジン系粘着付与剤、テルペン系粘着付与剤、石油樹脂系粘着付与剤から選ばれる１種または２以上の混合物が好ましい。
【００２７】
前記カップリング剤は、本発明にかかるフォームテープが被着材間の付着等に使用された後、外気条件下で加えられる熱、日光または温度等によって時間の経過に応じて、前記基材組成物を構成するアクリル系ポリマーの架橋化を促進して３次元ネットワークを形成させ、永久接合力を表す機能を有する。前記カップリング剤としては、アミン系シランとエポキシシランの混合物を使用してもよい。
【００２８】
前記帯電防止剤は、フォームテープが使用された被着材において静電気が発生することを防ぐ機能を有する。前記帯電防止剤としては、当業界で使用される公知の帯電防止剤を使用してもよい。
【００２９】
また、耐寒性を改善するために加工油等を添加してもよい。前記加工油は、ＤＩＢＰ（Ｄｉ―ｉｓｏｂｕｔｙｌ  Ｐｈｔｈａｌａｔｅ）、ＤＯＰ（ｄｉ―ｏｃｔｙｌ―ｐｈｔｈａｌａｔｅ）、アリルエーテル系、パラフィンオイル、ナフタレン系オイル等を含み、これに限定されるのではない。
【００３０】
また、本発明において前記基材組成物は、その性能を維持する範囲内で、染料、顔料、紫外線遮断剤、抗酸化剤等をさらに添加してもよく、その添加される量は、目的とする最終製品の特性によって異なり得る。
【００３１】
本発明にかかるフォームテープ基材組成物は、前記アクリル系モノマー１００重量部を基準に、前記ラジカル開始剤０．１重量部ないし５重量部、前記架橋剤０．０１重量部ないし５重量部、前記多孔性フィラー１重量部ないし１０重量部、前記界面活性剤０．１重量部ないし５重量部を含んでなることが好ましい。
【００３２】
本発明にかかるフォームテープ基材組成物において、前記ラジカル開始剤が０．１重量部未満で含まれる場合、未反応モノマーが発生する場合があるという問題点が生じ得ることとなり、５重量部を超えて含まれると、高分子の分子量が減少するという問題点が生じ得る。
【００３３】
本発明にかかるフォームテープ基材組成物において、前記架橋剤の使用量が０．０１重量部未満の場合は、フォームテープの凝集力または耐候性が低下するという問題点があり、逆に、５重量部を超えて含まれる場合は、初期粘着力および粘着物性の低下をもたらすという問題点がある。
【００３４】
本発明にかかるフォームテープ基材組成物において前記多孔性フィラーが１重量部未満で使用される場合は、騒音の発生を防止する効果が低下するという問題点が生じ得ることとなり、逆に、１０重量部を超えて使用される場合は、充填剤の使用量が過度に多いため粘着力が低下するという問題点が生じ得る。
【００３５】
本発明にかかるフォームテープ基材組成物において、前記界面活性剤が０．１重量部未満で使用される場合は、フォームテープ内に気泡が残存し得るという問題点が生じ得ることとなり、逆に、５重量部を超えて使用される場合は、フォームテープの凝集力が減少し、耐久性が低下するという問題点が生じ得る。
【００３６】
フォームテープの製造方法
本発明にかかるフォームテープの製造方法は、（ａ）アクリル系モノマー、ラジカル開始剤、架橋剤、多孔性フィラーおよびシロキサン系ポリマー６０重量％ないし９０重量％／非シロキサン系ポリマー１０重量％ないし４０重量％を含むシリコン界面活性剤とアミン系シリコン化合物を５：１ないし２：１の比率で混合した界面活性剤を混合して基材組成物を製造するステップと、（ｂ）前記基材組成物をバッキングフィルム（ｂａｃｋｉｎｇ  ｆｉｌｍ）上にコーティングするステップ、および（ｃ）前記コーティングのステップにおいて前記基材組成物がコーティングされたバッキングフィルムを、紫外線硬化機を通過させてフォームを形成させると同時に重合させるフォームテープ形成ステップを含む。
【００３７】
前記（ａ）ステップは、フォームテープの基材組成物を準備するステップであり、前記基材組成物は、アクリル系モノマー、ラジカル開始剤、架橋剤、多孔性フィラー、及びシロキサン系ポリマー６０重量％ないし９０重量％／非シロキサン系ポリマー１０重量％ないし４０重量％を含むシリコン界面活性剤とアミン系シリコン化合物を５：１ないし２：１の比率で混合した界面活性剤を全て混合することからなる。
【００３８】
前記（ｂ）ステップは、前記混合するステップで得られる基材組成物をバッキングフィルム（ｂａｃｋｉｎｇ  ｆｉｌｍ）上にコーティングするステップである。前記バッキングフィルムは、前記基材組成物が重合されて粘着物質を形成する間、前記基材組成物を支持する機能を有する。前記バッキングフィルムは、通常の離型ＰＥＴフィルムを使用してもよい。また、前記コーティングステップは、通常のコーティング機を使用して行ってもよい。
【００３９】
前記（ｃ）ステップは、前記コーティングのステップで基材組成物がコーティングされたバッキングフィルムを、紫外線硬化機を通過させて紫外線の照射（１０ｗないし６０ｗ）と加熱（１００℃ないし１８０℃）を同時に行いフォームを形成させると同時に重合させるステップである。前記紫外線照射は、１０ｗないし６０ｗの出力で行われ、加熱は１００℃ないし１８０℃の温度範囲で行うことができる。前記フォームテープ形成ステップにおける重合は、通常知られている重合条件、特に、アクリル系モノマーのアクリル系ポリマーとしての重合条件を用いて実施してもよく、前記重合条件は本発明を限定するものではないが、開始剤の効率のためには、熱開始剤による重合過程で６０℃ないし１２０℃の温度のオーブンを通過させて、２分ないし３分間重合を実施することが好ましい。
【００４０】
フォームテープ
以上のようなステップを通じて本発明にかかるフォームテープの製造が可能である。これにより製造されるフォームテープ３は、図１で示したように基材組成物からなるフォーム層１と、これを支持するバッキングフィルム２からなる構造を有する。
【００４１】
以下では、本発明を実施例および比較例によってより詳しく説明し、但し、本発明が下記の実施例によって制限されるのではない。
【００４２】
［実施例１］
２―エチルヘキシルアクリレート９０部と極性モノマーであるアクリル酸１０部を１リットルのガラス反応器で熱重合させて、粘度３５００ｃＰの粘調液を得た。得られた粘調液１００重量部に対して、光開始剤としてイルガキュア―６５１（ａ，ａ―メトキシ―ａ―ヒドロキシアセトフェノン）０．５重量部、架橋剤として１，６―ヘキサンジオールジアクリレート（ＨＤＤＡ）０．３５重量部を混合した後、十分に撹拌した。ここに、ガラスバブル４．５重量部、シリカ１．５重量部を混合して十分に均一になるまで撹拌した。この混合物を真空ポンプを用いて減圧脱泡した。
【００４３】
その後、前記混合物をフローサーを用いて、シリコン界面活性剤（シロキサンポリアルキレンオキシド共重合体８０重量％／非シロキサン系ポリマー２０重量％）と、アミン系シリコン化合物（Ａｍｉｎｏｍｏｄｉｆｉｅｄ  Ｓｉｌｉｃｏｎｅ―ｐｏｌｙｅｔｈｅｒ  Ｃｏｐｏｌｙｍｅｒを含む化合物）が４：１の比率で混合されている界面活性剤２重量部と共に、窒素ガスを注入しながら離型フィルム上に１ｍｍの厚さでコーティングした後、紫外線硬化機を通過させてアクリルフォームテープを製造した。
【００４４】
［実施例２］
前記実施例１において、シリコン界面活性剤（シロキサンポリアルキレンオキシド共重合体８０重量％／非シロキサン系ポリマー２０重量％）と、アミン系シリコン化合物（Ａｍｉｎｏｍｏｄｉｆｉｅｄ  Ｓｉｌｉｃｏｎｅ―ｐｏｌｙｅｔｈｅｒ  Ｃｏｐｏｌｙｍｅｒを含む化合物）が１０：１の比率で混合されている界面活性剤を使用したことを除いては、前記実施例１と同様の方法でアクリルフォームテープを製造した。
【００４５】
［実施例３］
前記実施例１において、シリコン界面活性剤（シロキサンポリアルキレンオキシド共重合体８０重量％／非シロキサン系ポリマー２０重量％）とアミン系シリコン化合物（Ａｍｉｎｏｍｏｄｉｆｉｅｄ  Ｓｉｌｉｃｏｎｅ―ｐｏｌｙｅｔｈｅｒ  Ｃｏｐｏｌｙｍｅｒを含む化合物）が１：１の比率で混合されている界面活性剤を使用したことを除いては、前記実施例１と同様の方法でアクリルフォームテープを製造した。
【００４６】
［比較例１］
前記実施例１で使用された界面活性剤を、シロキサンポリアルキレンオキシド共重合体８０重量％／非シロキサン系ポリマー２０重量％を含むシリコン界面活性剤２重量部で単独使用したことを除いては、前記実施例１と同様の方法でアクリルフォームテープを製造した。
【００４７】
［比較例２］
前記実施例２と同様の方法でアクリルフォームテープを製造するが、ジメチルメチルプロピルシロキサン共重合体５０重量％および非シロキサン系ポリマー５０重量％を含むシリコン界面活性剤（東レダウコーニング製造  ＳＨ１９２）を使用して、比較例１にかかるアクリルフォームテープを製造した。
【００４８】
［比較例３］
前記実施例２と同様の方法でアクリルフォームテープを製造するが、シリコン界面活性剤の代わりにフッ素界面活性剤であるＦＣ―４４３０（３Ｍ製造）を使用して、比較例２にかかるアクリルフォームテープを製造した。
【００４９】
［物性の評価］
１）気泡安定性の評価
コーティング条件と同じ作業環境下（粘着組成物に窒素ガスを注入し、界面活性剤を投入）での吐出液を紙コップに注ぎ、ストップウォッチを用いて、時間経過に伴う気泡上昇と気泡の大きさをデジタルカメラで撮影した。
【００５０】
２）１８０°剥離強度の測定
５０ｍｍ幅および１２０ｍｍ長さのＡＢＳ板、クロム板、塗装板（剥離強度測定標準塗装板）、ポリカーボネート（ＰＣ）板をイソプロピル溶液で洗浄して乾燥した。０．０３８ｍｍ厚および３０ｍｍ幅のＰＥＴフィルムをアクリルフォームテープのどちらかの面に目印を付けるためにラミネーションして試片を製造した。製造された試片をＡＢＳ、クロム板、塗装板、ＰＣ板に接着した後、それぞれ２Ｋｇローラーで各方向に５回往復させて剥離強度サンプルを作製した。
【００５１】
前記のように製造したサンプルを常温で３０分、２４時間放置した。その後、各試料を常温で３００ｍｍ／ｍｉｎの速度で１８０°剥離強度を測定し、５個のサンプルの平均値を記録した。
【００５２】
［物性の評価結果］
１）気泡安定性の評価
気泡安定性の評価に対する結果は図２に表した。図２を参照すると、７分が過ぎた後、大部分の気体が表面から抜けた。但し、本発明にかかる実施例１ないし実施例３は、比較例と比較して、５分後の時点では表面から気泡が殆ど抜けないことが確認できた。つまり、本発明にかかる実施例１ないし実施例３は、アクリル粘着剤内で気泡安定性が非常に優れることが分かる。
【００５３】
２）剥離強度の評価
【００５４】
【表１】
2015519430.tif 000003
【００５５】
剥離強度の評価は表１に表した通りであり、表１を見ると、既存のシリコン界面活性剤を単独で使用した比較例２は、殆どの基材において剥離強度が低く測定され、特に、ＰＣ面では剥離強度が非常に低く特定された。（但し、クロム面に対する２４時間放置後の剥離強度の評価は、実施例および比較例のサンプル共に粘着力が高く、粘着テープが破壊されながらＰＥＴバッキングフィルムが分離された。）これは、界面活性剤内の他の混合物がフォームテープ表面に影響を与えて剥離強度を低下させるものと把握できる。
【００５６】
本発明にかかる実施例１は、比較例１および比較例３と比べて剥離強度が殆ど同等に測定された。よって、本発明にかかる実施例１は、気泡安定性に優れると同時に剥離強度もやはり優れることが分かった。
【符号の説明】
【００５７】
１：フォーム層、２：バッキングフィルム、３：フォームテープ
【図１】
2015519430.tif 000004
【図２】
2015519430.tif 000005
【国際調査報告】
2015519430.tif 000006
2015519430.tif 000007
2015519430.tif 000008
2015519430.tif 000009